Brevet FR2696649A3 — publié le 19940415

FR 2696649 A3 19940415 FR 9212501 A 19921013 PROCEDE POUR DECORER UN SKI. L'invention concerne un procédé pour décorer un ski; elle concerne plus particulièrement un procédé pour obtenir sur un ski une succession de zones mates et de zones brillantes décorées; elle se rapporte également aussi aux skis décorés de la sorte. fi est bien connu de décorer les skis, notamment leur face supérieure par tous motifs appropriés. Une fois le décor apposé par toutes techniques connues, telles que transfert, sérigraphie, tampographie, le décor est ensuite recouvert d'une couche transparente de vernis que l'off dépose en une ou plusieurs épaisseurs par pistolettage, arrosage (rideau), etc..., puis que l'on réticule. Selon l'effet recherché, le vernis transparent que l'on choisit est mat ou est brillant. On a également cherché à obtenir sur la face supérieure une succession de zones mates et de zones brillantes décorées. Pour ce faire, on dépose sur des zones préférentielles un vernis mat sur un vernis brillant pour obtenir des effets mats sur brillant ou vice et versa. Pour obtenir cet effet localisé, il est possible d'utiliser des écrans dits de sérigraphie. Ce procédé est couteux, et ne permet d'obtenir que des effets mat-brillant contrastés, c'est à dire présentant des frontières très définies. Pour obtenir ce contraste mat sur brillant, on a essayé également de rapporter par collage ou décalcomanie des éléments de décor. Si le résultat obtenu est satisfaisant, en revanche, cette technique est chère et le décor déposé de la sorte résiste mal dans le temps aux frottements. L'invention pallie ces inconvénients. Elle vise un procédé qui permet d'obtenir de manière fiable, économique et esthétique une succession de zones mates et de zones brillantes sur des surfaces de skis décorés. Ce procédé pour décorer un ski se caractérise en ce qu'il consiste: - de manière connue, à recouvrir la surface décorée d'un ski d'un vernis transparent brillant que l'on réticule; - puis, à projeter de manière localisée sur ces surfaces un jet de fluide pulsé, chargé de particules abrasives, pour affecter seulement en surface la couche brillante vernie sans la traverser. En d'autres termes, l'invention consiste, après avoir recouvert le décor du ski d'une ou plusieurs couches de vernis brillant sur une épaisseur d'environ un dixième de millimètre, à projeter sur les zones que l'on désire rendre mates, un jet de particules abrasives. On obtient de la sorte des skis décorés présentant des zones mates et des zones brillantes, la frontière entre ces zones n'étant pas clairement définie, et présentant des dégradés inhérent à la dispersion des particules abrasives. I1 est en outre possible, après avoir recouvert le décor du ski d'une couche de vernis brillant, de masquer les zones que l'on désire conserver brillantes, puis de sabler légèrement la surface décorée pour matifier les zones non masquées, et enfin d'enlever les masques provisoires. On obtient de la sorte des skis décorés présentant une succession de zones mates et de zones brillantes décorées, dans lesquelles les frontières sont franches. Ce procédé se prête particulièrement à des opérations continues, donc automatisées, et est ainsi économique. Comme on le sait, le sablage est une opération qui consiste, au moyen d'un jet de fluide pulsé, d'air notamment, à projeter sur une surface, des particules abrasives qui décapent en surface les zones à traiter. Avantageusement, en pratique, le sablage est effectué avec de l'air sous une pression comprise entre 1 et 4 bars (105 et 4.105 Pascals) ; en effet, on a observé que si la pression est inférieure à 1 bar, la matification est trop faible, voire insignifiante; de même, si cette pression est supérieure à 4 bars, l'attaque de la couche du vernis devient trop brutale et risque de provoquer une dégradation totale. Comme particules, on utilise avantageusement des particules de corrindon blanc de granulométrie comprise entre 20 et 200 micromètres. L'opération de sablage s'effectue sur des skis qui défilent à la vitesse de 5 à 25 mètres par minute sur un tapis mobile sans fin selon l'effet recherché. Comme vernis, on utilise des produits d'usage courant pour cette application, tels que des vernis UV, des vernis polyuréthanes mono ou bicomposants. En pratique, on dépose des couches de 70 à 150 g/m2, pour des épaisseurs de 70 à 150 micromètres. Comme déjà dit, il est impératif que les conditions de sablage permettent seulement de matifier des zones déterminées sans décaper cette surface sur toute son épaisseur. La manière dont l'invention peut être réalisée et les avantages qui en découlent ressortiront mieux de l'exemple de réalisation à l'appui des figures annexées. La figure 1 est une représentation schématique d'un ski sous l'action d'une buse de sablage. La figure 2 est une représentation schématique du ski après sablage. De manière connue, on prépare un ski sur lequel on appose un décor. Le ski (1) ainsi décoré reçoit sur sa surface supérieure une couche de vernis transparent et brillant, que l'on réticule, de manière connue, par exemple par passage dans un four. Le ski ainsi obtenu est ensuite soumis à un jet de particules abrasives dirigée par une buse (2), sous une pression typique de 2,5 bars. La buse est susceptible de se déplacer le long du ski, et par exemple sur un trajet limité A. L'action de ce sablage induit la transformation du vernis transparent, qui de brillant devient mat au niveau de cette zone A. Néanmoins, compte tenu de la dispersion desdites particules abrasives en sortie de buse, une zone B de la surface supérieure du ski est également soumise à leur impact. Toutefois, les particules atteignant cette zone sont moins nombreuses qu'en A, et surtout, leur quantité de mouvement, et partant leur pouvoir abrasif est plus faible. On obtient de la sorte un dégradé du caractère mat de la face supérieure du ski de la zone A à la zone X, la zone B , aux contours non définis, présentant un aspect intermédiaire. Dans une variante de l'invention non représentée, on positionne en des lieux définis de la face supérieure du ski (1) déjà revêtue de vernis transparent et brillant des masques provisoires, typiquement réalisés en films en matière plastique ou par des plaques en aluminium de forme déterminée. On soumet alors la zone découverte de ce ski audit jet de particules abrasives, qui induit au niveau des zones non protégées par le ou les masques une transformation de la couche de vernis, lui conférant un aspect mat. On obtient alors un ski dont la surface supérieure est décorée, mais qui présente sur cette surface une succession de zones mates et de zones brillantes. On observe que l'utilisation comme particules abrasives de grains de corrindon blanc évite avantageusement un brulage ou un jaunissement superficiel de la couche de vernis. On observe également que la soumission de la zone de raccordement du ski à la spatule à un tel traitement de sablage aboutit à un écrouissage de la couche superieure de vernis, permettant de diminuer voire d'annuler les phénomènes de fissuration de la dite couche se produisant généralement à ce niveau. Ce procédé permet donc d'aboutir très simplement à la réalisation de décor de skis, sans nécessiter tant une mise en oeuvre délicate, qu'un matériel couteaux REVESbICATIONS 1/ Procédé de décoration d'un ski caractérisé en ce qu'il consiste: - de manière connue, à recouvrir la surface supérieure décorée d'un ski (I) d'un vernis brillant, que l'on réticule - puis, à projeter sur cette surface un jet de fluide pulsé chargé de particules abrasives; pour affecter seulement en surface la couche brillante vernie sans la traverser. 2/ Procédé de décoration d'un ski selon la revendication 1, caractérisé en ce qu'après dépot et réticulation du vernis sur la surface supérieure du ski, on masque provisoirement des zones préférentielles de la dite surface que l'on désire conserver brillantes, puis on projette sur celle-ci des particules abrasives, et enfin on retire les masques provisoires. 3/ Procédé de décoration d'un ski selon l'une des revendications 1 et 2, caractérisé en ce que la projetction des particules abrasives est effectuée avec de l'air sous une pression comprise entre 1 et 4 bars (105 et 4.105 Pascals). 4/ Procédé de décoration d'un ski selon l'une des revendications I à 3, caractérisé en ce que les particules abrasives sont constituées par du corrindon blanc de granulométrie moyenne comprise entre 20 et 200 micromètres.